Brevet FR3069249A1 (20190125)

REVENDICATIONS1) Composition polymérique aqueuse apte à former, après application puis séchage sur un substrat à décontaminer ou dépolluer, un film pelable qui revêt une surface du substrat en y adhérant, la composition comprenant un solvant aqueux et au moins un alcool polyvinylique soluble dans ledit solvant, caractérisée en ce que la composition comprend le produit d'une réaction chimique entre un premier composant filmogène et un second composant oxydant de la composition, ledit premier composant comprenant ledit solvant aqueux et ledit au moins un alcool polyvinylique, ledit second composant comprenant un agent oxydant formé d'un complexe à cation métallique, le produit de ladite réaction comprenant une chaîne polymérique dudit au moins un alcool polyvinylique qui est modifiée par ledit agent oxydant en étant rompue par ledit cation, la composition étant apte à éroder ledit substrat en en transférant une couche superficielle oxydée sur le film par un pelage du film effectué après ledit séchage.\n<CLM>\1\tComposition selon la revendication 1, dans laquelle ledit agent oxydant est présent dans ladite composition selon une fraction 20 massique comprise entre 20% et 45%, de préférence entre 21 % et 35%.\n<CLM>\1\tComposition selon la revendication 1 ou 2, dans laquelle ledit premier composant comprend en outre une charge inorganique choisie dans le groupe constitué par les alumines, les hydroxydes de magnésium, le 25 dioxyde de titane, les silices hydrophiles et un mélange d'au moins deux de ces charges.\n<CLM>\1\tComposition selon la revendication 3, dans laquelle ladite charge inorganique comprend ledit dioxyde de titane selon un ratio massique 30 dioxyde de titane / cation métallique supérieur à 0,4 et de préférence compris entre 1 et 1,4. 19\n<CLM>\1\tComposition selon la revendication 3 ou 4, dans laquelle ledit dioxyde de titane est présent dans la composition selon une fraction massique comprise entre 20 % et 42 %. 5\n<CLM>\1\tComposition selon une des revendications 3 à 5, dans laquelle la composition comprend, selon une fraction massique comprise entre 0,5 % et 10 %, une dite silice hydrophile à titre d'agent épaississant.\n<CLM>\1\tComposition selon une des revendications précédentes, 10 dans laquelle ledit cation métallique dudit agent oxydant est choisi parmi le cérium IV, le cobalt II et l'argent I.\n<CLM>\1\tComposition selon la revendication 7, dans laquelle ledit cation est le cérium IV, ledit complexe étant de préférence choisi parmi les 15 nitrates de cérium et d'ammonium, les sulfates de cérium et les nitrates de cérium électro-régénérés en milieu acide.\n<CLM>\1\tComposition selon une des revendications précédentes, dans laquelle ladite réaction est mise en oeuvre en milieu acide, la composition présentant un pH inférieur à 3, de préférence compris entre 0,5 et 2, et étant apte à décaper par attaque acide ledit substrat qui est métallique ou non métallique, par exemple minéral.\n<CLM>\1\tComposition selon la revendication 9, dans laquelle : - ledit au moins un alcool polyvinylique comporte des groupes acide, de préférence des groupes acide acétique issus d'une hydrolyse de groupes acétate, et/ou - ledit second composant comprend en outre un acide minéral présent dans la composition selon une fraction massique de préférence 30 comprise entre 0,1 % et 4%, par exemple l'acide nitrique. 20\n<CLM>\1\tComposition selon une des revendications précédentes, dans laquelle ledit au moins un alcool polyvinylique est un homopolymère ou un copolymère d'alcool vinylique, partiellement ou totalement hydrolysé avec un degré molaire d'hydrolyse supérieur à 70 °/0, de préférence égal ou 5 supérieur à 80 °/0, et présente une viscosité Brookfield mesurée à 20° C comprise entre 10 mPa.s et 50 mPa.s.\n<CLM>\1\tComposition selon une des revendications précédentes, dans laquelle la composition présente lors de ladite application une viscosité 10 dynamique Brookfield, mesurée à 20° C, qui est inférieure à 5000 mPa.s et de préférence comprise entre 1000 mPa.s et 3000 mPa.s.\n<CLM>\1\tComposition selon une des revendications précédentes, dans laquelle la composition comprend : 15 - ledit au moins un alcool polyvinylique selon une fraction massique comprise entre 20 % et 60 °/0, de préférence entre 25 % et 45 °/0, - ledit solvant aqueux selon une fraction massique comprise entre 1 % et 5 °/0, et - ledit agent oxydant selon une fraction massique comprise 20 entre 20 % et 50 °A:,\n<CLM>\1\tComposition selon la revendication 13, dans laquelle ledit premier composant comprend en outre : - une charge inorganique selon une fraction massique dans la 25 composition comprise entre 20 % et 45 °/0, - un agent plastifiant selon une fraction massique dans la composition comprise entre 1 % et 10 °/0, comprenant de préférence du glycérol selon une fraction massique dans la composition entre 3 % et 6 °/0, et - un agent de mise en forme selon une fraction massique 30 dans la composition comprise entre 0,5 % et 3 °A:, 21\n<CLM>\1\tProcédé de préparation d'une composition polymérique aqueuse selon une des revendications précédentes, caractérisé en ce qu'il comprend, immédiatement avant ladite application, un mélangeage : - dudit premier composant comprenant ledit solvant aqueux, 5 ledit au moins un alcool polyvinylique comportant optionnellement des groupes acide, et une pluralité d'ingrédients de mise en oeuvre comprenant de préférence une charge inorganique, un agent plastifiant et un agent de mise en forme, et - dudit second composant comprenant ledit agent oxydant, et 10 optionnellement un acide minéral, de préférence de l'acide nitrique.\n<CLM>\1\tFilm pelable obtenu par application d'une composition polymérique aqueuse sur un substrat à décontaminer ou dépolluer, puis par séchage de la composition appliquée sur le substrat de telle sorte que le film 15 adhère au substrat, caractérisé en ce que le film pelable est obtenu par séchage d'une composition selon une des revendications 1 à 14 et est apte à éroder le substrat par pelage en transférant sur le film pelé une couche superficielle du substrat d'épaisseur supérieure à 0,10 pm pour 0,5 à 2 kg/m2 de la composition appliquée sur le substrat. 20\n<CLM>\1\tFilm pelé obtenu par pelage d'un film pelable selon la revendication 16, caractérisé en ce que le film pelé présente une face interne séparée du substrat et revêtue de ladite couche superficielle, laquelle est : - métallique, par exemple en acier inoxydable, ou bien 25 - non métallique, par exemple minérale telle qu'en béton, ledit au moins un alcool polyvinylique comportant dans ce cas des groupes acide et/ou ledit second composant comprenant un acide minéral, de préférence de l'acide nitrique.\n<CLM>\1\tFilm pelé selon la revendication 17, dans lequel ladite couche superficielle présente une épaisseur supérieure à 0,30 pm et de préférence égale ou supérieure à 1 pm. 22\n<CLM>\1\tProcédé d'obtention d'un film pelable selon la revendication 16, caractérisé en ce qu'il comprend successivement : a) une préparation de la composition selon le procédé de la 5 revendication 15, b) au moins une application par exemple au pinceau, au rouleau ou à la spatule de la composition sur ledit substrat immédiatement après l'étape a), puis c) un séchage de la composition appliquée à une température 10 comprise entre 10 et 30° C et pendant une durée corrprise entre 6 et 72 heures, de préférence entre 24 heures et 48 heures.